(57)【要約】【課題】パイル織物の基本物性であるパイル糸抜けが起こらない持続可能な衛生機能を有するシェニール織物を、実現させることを課題とする。【解決の手段】ヨコ糸に、糸の長さ方向において複数の色彩のパイル糸を有するシェニール糸を配し、絵柄を描出するシェニール織物において、シェニール糸を構成するパイル糸の構成糸に、綿繊維と抗菌・防臭・消臭などの衛生機能を付加された機能性繊維の混紡糸を用い、混紡糸における綿繊維の混紡率を２０％以上とすることにより、課題を解決した。【選択図】図１
2014025168.tif 000002
【特許請求の範囲】
【請求項１】
ヨコ糸に、糸の長さ方向において複数の色彩のパイル糸を有するシェニール糸（１０）を配し、絵柄を描出するシェニール織物において、シェニール糸を構成するパイル糸（１１）の構成糸に、綿繊維の混紡糸（２２）を用い、綿繊維の混紡糸（２２）における綿繊維の混紡率が２０％以上であることを特徴とするシェニール織物。
【請求項２】
綿繊維の混紡糸（２２）の構成に、抗菌・防臭・消臭などの衛生機能が付加された機能性繊維（３１）を構成することを特徴とする、請求項１に記載のハンカチ・タオル用のシェニール織物。
【発明の詳細な説明】
【技術分野】
【０００１】
本発明は、ヨコ糸に、糸の長さ方向において複数の色彩のパイル糸を有するシェニール糸を配し、絵柄を描出するシェニール織物とそれを構成する材料に関するものである。
【背景技術】
【０００２】
従来の、ヨコ糸に、糸の長さ方向において複数の色彩のパイル糸を有するシェニール糸を配し、絵柄を描出するシェニール織物は、その意匠性を高めるため、シェニール糸の花糸を構成する組成に関する特許が（特許文献１参照）に公開されているように、種々の意匠性を高めるための提案がなされて来た。
【０００３】
しかしながら、現在流通する、ヨコ糸に糸の長さ方向において複数の色彩のパイル糸を有するシェニール糸を配し、絵柄を描出するシェニール織物は、パイル糸が綿１００％の構成のみである。
【０００４】
この状況を作る大きな要因は、レーヨン繊維あるいは化学繊維は、綿繊維に比べ平滑性が高く、これらの繊維をパイル糸に使用した場合、パイル糸を保持する芯糸の織組織の保持力では保持が安定せず、パイル抜けが発生し、織物としての、基本物性を満足させることができないためであった。
【０００５】
また、織物に抗菌・防臭・消臭などの衛生機能を付加する方法として、抗菌・防臭・消臭などの衛生機能を後加工にて付加させる方法と繊維の中に衛生機能閉じ込めた化学繊維を使用する方法があるが、ハンカチ・タオル等のように洗濯頻度が高い場合、後加工による機能付加は、機能の持続性に関し問題を抱えていた。
【特許文献２】特許第４１２６４２９号（請求項２）
【発明の開示】
【発明が解決しようとする課題】
【０００６】
現在流通する、ヨコ糸に糸の長さ方向において複数の色彩のパイル糸を有するシェニール糸を配し、絵柄を描出するシェニール織物のハンカチ・タオルは、意匠性に終始し、綿繊維の特徴である吸湿性・肌さわりの機能性を訴えるのみで、他の機能性を付加することなく、パイル糸が綿１００％の構成のみであるのが現状であった。
【０００７】
また、種々の意匠性を高めるための方法として種々の糸を用いる提案がなされているものの、ヨコ糸に糸の長さ方向において複数の色彩のパイル糸を有するシェニール糸を配し、絵柄を描出するシェニール織物のパイル糸が、綿１００％に終始している要因は、レーヨンあるいは化学繊維が綿繊維に比べ平滑性が高く、これらの繊維をパイル糸に使用した場合、パイル糸を保持する芯糸の織組織の保持力では保持が安定せず、パイル抜けが発生し、織物としての、基本物性を満足させることができないためであった。
【０００８】
そこで本発明は、ハンカチ・タオル用途のヨコ糸に糸の長さ方向において複数の色彩のパイル糸を有するシェニール糸を配し、絵柄を描出するシェニール織物において、パイル織物の基本物性であるパイル糸抜けが起こらない持続可能な衛生機能を有するシェニール織物を、実現させることを課題とする。
【課題を解決するための手段】
【０００９】
本発明に係る、ヨコ糸に糸の長さ方向において複数の色彩のパイル糸を有するシェニール糸１０を配し、絵柄を描出するシェニール織物において、シェニール糸を構成するパイル糸１１の構成糸に、綿繊維の混紡糸２２を用い、綿繊維の混紡糸２２における綿繊維の混紡率が２０％以上であるよう構成されたことを第１の特徴とする。
【００１０】
本発明によれば、綿繊維以外の平滑性の高い繊維をシェニール糸のパイルに使用する場合、綿以外の繊維を綿繊維の混紡糸２２として構成させ、綿繊維の混紡糸２２における綿繊維の混紡率が２０％以上であるよう構成させると、綿の擦抵抗力が有効に機能し、パイル抜け防止に大きく寄与し、パイル抜けを防止することを見出した。
【００１１】
また、本発明に係るヨコ糸に、糸の長さ方向において複数の色彩のパイル糸を有するシェニール糸１０を配し、絵柄を描出するシェニール織物の第２の特徴は、綿繊維の混紡糸２２の構成に、抗菌・防臭・消臭などの衛生機能を付加された機能性繊維３１を構成する点にある。
【００１２】
本発明によれば、抗菌・防臭・消臭などの衛生機能を付加された機能性繊維３１を用いることにより、後加工での抗菌・防臭・消臭物質の付着のような一時的な機能付加でなく、継続的な衛生機能を持たせることが可能となる。
【発明の効果】
【００１３】
本発明によると、ヨコ糸に、糸の長さ方向において複数の色彩のパイル糸を有するシェニール糸１０を配し、絵柄を描出するシェニール織物において、シェニール糸を構成するパイル糸１１の構成糸に、綿繊維以外の繊維を使用する場合、レーヨン繊維あるいは化学繊維を綿糸繊維と混紡し使用し、綿繊維の混紡糸２２における綿繊維の混紡率が２０％以上であるよう構成することにより、綿の擦抵抗力が有効に機能し、パイル抜け防止に大きく寄与しパイル抜けを防止することができる。
【００１４】
また、抗菌・防臭・消臭などの衛生機能を付加された機能性繊維３１を用いることにより、後加工での抗菌・防臭・消臭物質の付着のような一時的な機能付加でなく、継続的な衛生機能を持たせることが可能な、ヨコ糸に糸の長さ方向において複数の色彩のパイル糸を有するシェニール糸を配し、絵柄を描出するハンカチ・タオル用のシェニール織物を得ることができる。
【発明を実施するための最良の形態】
【００１５】
以下、図面に示す実施の形態により、本発明を詳細に説明する。
【００１６】
図１は、ヨコ糸に糸の長さ方向において複数の色彩のパイル糸を有するシェニール糸を配し、絵柄を描出するシェニール織物を示したものである。
【００１７】
図１において、ヨコ糸として使用するシェニール糸１０は、シェニール織物の絵柄１１を描出する複数の色彩の柄色部１４のパイル糸を有している。
【００１８】
なお、図１において、タテ糸１３が織物表面に現れた状態で図示しているが、実際は、シェニール糸１０のパイル糸の中に隠れ、目立たない状態である。
【００１９】
また、図１において、要部断面図として、シェニール糸１０とタテ糸１３を図示しているが、本発明のシェニール織物は、ヨコ糸にシェニール糸１０のみを使用するものに限定するもでない。
【００２０】
図２は、本シェニール織物を構成するシェニール糸１０の構造を示したものである。
【００２１】
図２において、シェニール糸１０は、パイル糸１１と芯糸２０ａ・２０ｂ・２０ｃ・２０ｄから成り、パイル糸１１に芯糸２０ａ・２０ｂ・２０ｃ・２０ｄが絡んだ織組織で構成されている。
【００２２】
なお、本発明のシェニール糸１０は、芯糸が４本から構成され、芯糸が絡んだ織組織に限定されるものでなく、芯糸が３本あるいは、５本以上であってもよい。
【００２３】
また、本発明のシェニール糸１０は、糸パイル糸１１に芯糸２０ａ・２０ｂ・２０ｃ・２０ｄが絡んだ織組織で構成されるものに限定されるものでなく、平織組織で構成され撚りを加えた構造のものであってもよい。
【００２４】
図３は、綿繊維３０が綿繊維と同じ直径の抗菌レーヨン繊維３１ａ・３１ｂ・３１ｃ・３１ｄ・３１ｅ・３１ｆの中央に混紡率１６．７％の状態で構成された混紡糸のモデルを示している。
【００２５】
図３に示すように、理論上は、綿繊維３０の直径の３倍の直径の円エリア４０の中に、綿繊維３０と同じ直径の抗菌レーヨン繊維は６個存在し、綿繊維３０は、綿繊維３０をとりまく６個の抗菌レーヨン繊維３１すべてに接した状態となり、混紡率１４．３％の状態で、綿繊維の摩擦力が綿繊維３０をとりまく６個の抗菌繊維３１すべてに影響を与えると言える。
【００２６】
そこで、本発明において、綿繊維３０の混紡率を２０％とした場合、実生産品において、パイル糸抜けが発生しないことを見出した。
【００２７】
図４は、綿繊維３０が綿繊維の直径の３倍の直径の円エリア４０の中に、綿繊維３０が２個、抗菌レーヨン繊維３１が５個構成された混紡率２８．６％の状態で構成された混紡糸のモデルを示している。
【００２８】
本発明においては、モデルとして考える場合、図４に示される構造が、図３に示される構造のものに対し０．６７倍以上存在するものである
【００２９】
なお、本発明においては、混紡の繊維の配置が、図３、図４の通りに構成されるものに限定するものでなく、混紡糸２２の中に綿繊維が重量比率で２０％以上混紡されていればよい。
【００３０】
また、本発明の抗菌・防臭・消臭などの衛生機能を付加された機能性繊維３１を構成するシェニール織物をハンカチ・タオル用として使用する場合、肌さわり感から、シェニール織物のパイル糸の綿繊維の構成率を５０％から８５％にすると風合いが良いとの評価に至った。
【００３１】
なお、本発明の抗菌・防臭・消臭などの衛生機能を付加された機能性繊維３１を構成するシェニール織物をハンカチ・タオル用として使用する場合、肌さわり感から、シェニール織物のパイル糸の綿繊維の構成率を５０％から８５％の状態であっても、ＪＩＳＬ−１９００２の菌液吸収法において、静菌活性値が２．２以上になる衛生機能繊維を使用することが望ましい。
【００３２】
また、実施例において、機能繊維を抗菌・防臭・消臭などの衛生機能を付加された機能性レーヨン繊維としたが、本発明の抗菌・防臭・消臭などの衛生機能を付加された機能性繊維３１は、機能繊維を抗菌・防臭・消臭などの衛生機能を付加された機能性レーヨン繊維に特化したものでなく、洗濯を何度繰り返しても有効成分が溶け出したりせず、衛生機能性が継続する繊維であればよい。
【図面の簡単な説明】
【００３３】
【図１】本発明に係る織物の斜視図である。
【図２】本発明に係るシェニール糸の斜視図である。
【図３】本発明に係るシェニール糸のパイル糸内の繊維断面モデル図である。
【図４】本発明に係るシェニール糸のパイル糸内の繊維断面モデル図である。
【符号の説明】
【００３４】
１０：シェニール糸
１１：パイル糸
１２：図柄部
１３：タテ糸
１４：柄色部
２０ａ・２０ｂ・２０ｃ・２０ｄ：芯糸
２２：綿繊維の混紡糸
３０：綿繊維
３１：抗菌・防臭・消臭などの衛生機能を付加された機能性繊維
３１ａ：抗菌・防臭・消臭などの衛生機能を付加された機能性レーヨン繊維
３１ｂ：抗菌・防臭・消臭などの衛生機能を付加された機能性レーヨン繊維
３１ｃ：抗菌・防臭・消臭などの衛生機能を付加された機能性レーヨン繊維
３１ｄ：抗菌・防臭・消臭などの衛生機能を付加された機能性レーヨン繊維
３１ｅ：抗菌・防臭・消臭などの衛生機能を付加された機能性レーヨン繊維
３１ｆ：抗菌・防臭・消臭などの衛生機能を付加された機能性レーヨン繊維
４０：綿繊維の直径３倍の円エリア
【図１】
2014025168.tif 000003
【図２】
2014025168.tif 000004
【図３】
2014025168.tif 000005
【図４】
2014025168.tif 000006